(57)【要約】【課題】            高い流動性を有して、施工作業を容易に行うに充分な可使時間を保持しながら、施工作業終了後に急速に硬化が進行し、優れた水平レベル性と極めて良好な表面仕上り性が得られ、特に高温環境下での施工においても卓越した表面仕上り性が得られるセルフレベリング性の水硬性組成物を提供することを目的とする。【解決手段】        本発明は、アルミナセメント、ポルトランドセメント及び石膏からなる水硬性成分と、凝結促進剤と、細骨材とを含む水硬性組成物であり、凝結促進剤は硫酸アルミニウムとリチウム塩とを含むことを特徴とする自己流動性水硬性組成物である。【選択図】          なし【特許請求の範囲】
【請求項１】
アルミナセメント、ポルトランドセメント及び石膏からなる水硬性成分と、凝結促進剤と、細骨材とを含む水硬性組成物であり、凝結促進剤は硫酸アルミニウムとリチウム塩とを含むことを特徴とする自己流動性水硬性組成物。
【請求項２】
水硬性成分が、アルミナセメント２０〜６７．５質量％、ポルトランドセメント２７．５〜７５質量％及び石膏５〜５０質量％からなる水硬性成分であることを特徴とする請求項１に記載の自己流動性水硬性組成物。
【請求項３】
水硬性成分１００質量部に対し、硫酸アルミニウムが０．０２〜１．０質量部であることを特徴とする請求項１または請求項２に記載の自己流動性水硬性組成物。
【請求項４】
細骨材は、細骨材１００質量％中に３０μｍ以上〜１５０μｍ未満の微粒分を３〜２０質量％含み、１５０μｍ以上〜８５０μｍ未満の粒子を９７〜８０質量％含むことを特徴とする請求項１〜３のいずれか1項に記載の自己流動性水硬性組成物。
【請求項５】
水硬性組成物は、凝結遅延剤を含み、さらに流動化剤、増粘剤、消泡剤から選ばれる成分を少なくとも１種以上含むことを特徴とする請求項１〜４のいずれか１項に記載の自己流動性水硬性組成物。
【請求項６】
水硬性組成物は、高炉スラグ微粉末、フライアッシュ及びシリカヒュームから選ばれる無機成分を少なくとも１種以上含むことを特徴とする請求項１〜５のいずれか1項に記載の自己流動性水硬性組成物。
【請求項７】
請求項１〜６のいずれか１項に記載の自己流動性水硬性組成物と水とを混練して得られるモルタル。
【請求項８】
請求項１〜７のいずれか１項に記載の自己流動性水硬性組成物と水とを混練して得られるモルタルを硬化させて得られる硬化体。
【発明の詳細な説明】
【技術分野】
【０００１】
本発明は、一般建築物の主に床下地調整に使用されるセルフレベリング材として、現場での実施工において充分な可使時間を有し、さらに卓越した硬化体表面の仕上り状態が得られる自己流動性水硬性組成物に関する。
【背景技術】
【０００２】
セルフレベリング材として使用される水硬性組成物には、自己平滑性を確保するための高い流動性、早期開放を可能にするに十分な速硬性、施工作業を容易にする面から適度の可使時間が取れることなどが要求される。
施工性を確保に関しては、特許文献１には、作業特性（高流動性、長可使時間）、速硬性および硬化特性（高強度、高耐摩耗性、高平滑性、着色可能性）に優れた自己流動性水硬性組成物として、アルミナセメント、石膏および高炉スラグよりなる水硬性成分、硫酸アルミニウムおよびリチウム塩よりなる凝結調整剤、減水剤、および、高分子エマルジョンよりなる自己流動性水硬性組成物が開示されている。
また、特許文献２には、硬化時間の目安となるスラリー表面の水分が乾くまでの時間が１〜２時間程度で、高温下で使用しても高い流動性を有し、硬化表面に微小な凹凸が発生しないアルミナセメント系のセルフレベリング材として、水硬性成分、細骨材、減水剤及び増粘剤とを含み、細骨材１００質量％中に平均粒径１〜１００μｍの微粉細骨材を１〜２０質量％含む自己流動性水硬性組成物が開示されている。
【０００３】
【特許文献１】特開平１０−２３１１６５号公報
【特許文献２】特開２００６−４５０２５号公報
【発明の開示】
【発明が解決しようとする課題】
【０００４】
本発明は、高い流動性を有して、施工作業を容易に行うに充分な可使時間を保持しながら、施工作業終了後に急速に硬化が進行し、優れた水平レベル性と極めて良好な表面仕上り性が得られ、特に高温環境下での施工においても卓越した表面仕上り性が得られるセルフレベリング性の水硬性組成物を提供することを目的とする。
【課題を解決するための手段】
【０００５】
本発明者らは、水硬性成分としてアルミナセメント、ポルトランドセメント及び石膏を使用し、一定割合の微粒分を含む細骨材を使用し、さらに凝結促進剤として硫酸アルミニウムとリチウム塩とを併用することによって前記課題を解消できることを見出して本発明を完成した。
即ち、本発明の第一は、アルミナセメント、ポルトランドセメント及び石膏からなる水硬性成分と、凝結促進剤と、細骨材とを含む水硬性組成物であり、凝結促進剤は硫酸アルミニウムとリチウム塩とを含むことを特徴とする自己流動性水硬性組成物である。
【０００６】
本発明の第二は、本発明の自己流動性水硬性組成物と水とを混練して得られるモルタルである。
本発明の第三は、本発明の自己流動性水硬性組成物と水とを混練して得られるモルタルを硬化させて得られる硬化体である。
【０００７】
本発明の自己流動性水硬性組成物の好ましい態様を以下に示す。好ましい態様は複数組み合わせることができる。
１）水硬性成分が、アルミナセメント２０〜６７．５質量％、ポルトランドセメント２７．５〜７５質量％及び石膏５〜５０質量％からなる水硬性成分であること。
２）水硬性成分１００質量部に対し、硫酸アルミニウムが０．０２〜１．０質量部であること。
３）細骨材は、細骨材１００質量％中に３０μｍ以上〜１５０μｍ未満の微粒分を３〜２０質量％含み、１５０μｍ以上〜８５０μｍ未満の粒子を９７〜８０質量％含むこと。
４）水硬性組成物は、凝結遅延剤を含み、さらに流動化剤、増粘剤、消泡剤から選ばれる成分を少なくとも１種以上含むこと。
５）水硬性組成物は、高炉スラグ微粉末、フライアッシュ及びシリカヒュームから選ばれる無機成分を少なくとも１種以上含むこと。
【発明の効果】
【０００８】
本発明の自己流動性水硬性組成物は、凝結遅延剤の添加効果によって、優れた流動性と施工作業を容易に行うに充分な可使時間とを確保しながらも、凝結促進剤として硫酸アルミニウムとリチウム塩とを併せて使用することにより、施工作業終了後に急速に硬化を進行させることができ、さらに微粒骨材を適正量含む細骨材を用いることでモルタル表層部の材料分離を抑制・解消でき、優れた水平レベル性と卓越した表面仕上り性が得られる。特に硬化体表面の乾燥現象が激しく、硬化体表面仕上りには極めて厳しい高温環境下での施工においても、優れた表面仕上り性を得ることができる。
【発明を実施するための最良の形態】
【０００９】
本発明は、アルミナセメント、ポルトランドセメント及び石膏からなる水硬性成分と、凝結促進剤と、細骨材とを含む水硬性組成物であり、凝結促進剤は硫酸アルミニウムとリチウム塩とを含むことを特徴とする自己流動性水硬性組成物に関する。
【００１０】
本発明では、水硬性成分として、アルミナセメント、ポルトランドセメント及び石膏からなる水硬性成分を用いる。
水硬性成分は、
好ましくは、
アルミナセメント２０〜６７．５質量部、ポルトランドセメント２７．５〜７５質量部及び石膏５〜５０質量部（アルミナセメント、ポルトランドセメント及び石膏の合計は、１００質量部である。）からなる組成、
さらに好ましくは、
アルミナセメント２６〜６２質量部、ポルトランドセメント２８〜６４質量部及び石膏８〜４５質量部（アルミナセメント、ポルトランドセメント及び石膏の合計は、１００質量部である。）からなる組成、
より好ましくは、
アルミナセメント３３〜５６質量部、ポルトランドセメント２８．５〜５２質量部及び石膏１０〜４０質量部（アルミナセメント、ポルトランドセメント及び石膏の合計は、１００質量部である。）からなる組成、
特に好ましくは、
アルミナセメント４０〜５０質量部、ポルトランドセメント２９〜４０質量部及び石膏１５〜３０質量部（アルミナセメント、ポルトランドセメント及び石膏の合計は、１００質量部である。）からなる組成、
を用いることにより、急硬性を有し、低収縮性又は低膨張性で硬化中の体積変化が少ない硬化体を得られやすいために好ましい。
【００１１】
アルミナセメントとしては、鉱物組成の異なるものが数種知られ市販されているが、何れも主成分はモノカルシウムアルミネート（ＣＡ）であり、市販品はその種類によらず使用することができる。
【００１２】
ポルトランドセメントは、普通ポルトランドセメント、早強ポルトランドセメント、超早強ポルトランドセメント、中庸熱ポルトランドセメント、白色ポルトランドセメントなどのポルトランドセメント、高炉セメント、フライアッシュセメント、シリカセメントなどの混合セメントなどを用いるができる。
【００１３】
石膏は、無水石膏、半水石膏、二水石膏等の各石膏がその種類を問わず、１種又は２種以上の混合物として使用できる。
石膏は、自己流動性水硬性組成物と水とを混練して得られるモルタルが硬化した後の寸法安定性を保持する成分として機能するものである。
【００１４】
本発明の自己流動性水硬性組成物は、高炉スラグ微粉末、フライアッシュ及びシリカヒュームから選ばれる少なくとも１種以上の無機成分を含み、特に高炉スラグ微粉末を含むことにより、乾燥収縮による硬化体の耐クラック性を高めることができる。
自己流動性水硬性組成物において、無機成分の添加量は、水硬性成分１００質量部に対し、好ましくは１０〜３５０質量部、より好ましくは３０〜２００質量部、さらに好ましくは５０〜１５０質量部、特に好ましくは７０〜１３０質量部とするのが好ましい。
【００１５】
自己流動性水硬性組成物において、高炉スラグ微粉末の添加量は、水硬性成分１００質量部に対し、好ましくは１０〜３５０質量部、より好ましくは３０〜２００質量部、さらに好ましくは５０〜１５０質量部、特に好ましくは７０〜１３０質量部とすることが好ましい。高炉スラグ微粉末の添加量が、少なすぎると硬化体の乾燥収縮が大きくなり、多すぎると初期強度の低下を招くことがある。
高炉スラグ微粉末は、ＪＩＳ  Ａ  ６２０６に規定されるブレーン比表面積３０００ｃｍ２／ｇ以上のものを好適に用いることができる。
【００１６】
本発明の自己流動性水硬性組成物では、自己流動性水硬性組成物と水とを混練したモルタルが、良好な流動性と充分な可使時間とを確保しつつ、速やかな水引き特性と卓越した表面仕上り性を得るために、特定の凝結促進剤と微粒骨材とを併用して使用する。
【００１７】
凝結促進剤は、施工後の凝結を促進してモルタル表面の水引きを速やかにし、さらにモルタルの硬化を急速に促進することにより、未硬化のモルタルが硬化を開始するまでの時間に生じるモルタル表面の材料分離を抑制・解消する効果がある。
本発明では凝結促進剤として、硫酸アルミニウムとリチウム塩とを併せて使用することにより、モルタルの硬化を急速に促進し、表面性状に影響を及ぼすわずかばかりの材料分離が進行する前にモルタル組織を硬化させることができ、さらにこの効果は微粒骨材を用いることによって高められた未硬化のモルタル自体の材料分離抵抗性と相まって、卓越した硬化体表面仕上りを得ることができる。
【００１８】
本発明で用いる硫酸アルミニウムとしては、無水または各種含水量の硫酸アルミニウムの他、硫酸アルミニウムを含む各種ミョウバンを挙げることが出来る。
本発明では硫酸アルミニウムを使用し、水硬性成分１００質量部に対して、好ましくは０．０２〜１．０質量部、さらに好ましくは０．０５〜０．９質量部、より好ましくは０．１〜０．８質量部、特に好ましくは０．２５〜０．７質量部の範囲で用いると、モルタルの流動特性を大きく損なうことなく良好な硬化促進効果が得られることから好ましい。
硫酸アルミニウムの使用量が、０．０２質量部未満では硬化促進効果が不十分なため、施工したモルタル表面の水引きに時間を要し、モルタル硬化体の表面硬度についても早期に高い値を得ることが困難なため好ましくない。また、１．０質量部を超えて過剰に添加した場合、良好な硬化体表面が得られなくなることがあるため好ましくない。
【００１９】
本発明では凝結促進剤として、硫酸アルミニウムとリチウム塩とを併せて使用する。
リチウム塩の一例として、炭酸リチウム、塩化リチウム、硫酸リチウム、硝酸リチウム、水酸化リチウムなどの無機リチウム塩や、酢酸リチウム、酒石酸リチウム、リンゴ酸リチウム、クエン酸リチウムなどの有機酸有機リチウム塩などのリチウム塩を用いることが出来る。特に炭酸リチウムは、凝結促進効果、入手容易性、価格の面から好ましい。
【００２０】
リチウム塩は、水硬性成分１００質量部に対して、
好ましくは０．０１〜１質量部であり、より好ましくは０．０１〜０．５質量部、さらに好ましくは０．０２〜０．３質量部、特に好ましくは０．０４〜０．２質量部の範囲で用いることによって、水硬性組成物の可使時間を確保したのち好適な速硬性が得られることから好ましい。
【００２１】
凝結促進剤としては、特性を妨げない粒径を用いることが好ましく、粒径は５０μｍ以下にするのが好ましい。
特にリチウム塩を用いる場合、リチウム塩の粒径は５０μｍ以下、さらに３０μｍ以下、特に１０μｍ以下が好ましく、粒径が上記範囲より大きくなるとリチウム塩の溶解度が小さくなるために好ましくなく、特に顔料添加系では微細な多数の斑点として目立ち、美観を損なう場合がある。
【００２２】
本発明では、モルタル流動性を向上させるとともに、モルタル内部の保水性を高めて材料分離抵抗性を向上させ、また、モルタル表面の水浮き（ブリージング）を抑制するために一定割合の微粒分を含む細骨材を使用することが好ましい。
細骨材としては、一般的に細骨材として用いられる公知の珪砂、川砂、海砂、山砂、砕砂などの砂類、廃ＦＣＣ触媒、石英粉末、アルミナセメントクリンカーなどが好ましく用いることが出来る。また、粒度構成が異なる２種類以上の細骨材を混合して、微粒分を好適な割合含む細骨材を調製して用いることができる。本発明で好適に用いることができる細骨材は、前記の粒度構成を満足していれば特にその調製方法は限定されるものではない。
細骨材の粒径は、ＪＩＳ  Ｚ  ８８０１に規定される呼び寸法の異なる数個のふるいを用いて測定する。
【００２３】
細骨材は、好ましくは、細骨材１００質量％中に３０μｍ以上〜１５０μｍ未満の微粒分を３〜２０質量％含み、１５０μｍ以上〜８５０μｍ未満の粒子を９７〜８０質量％含むもの、さらに好ましくは、細骨材１００質量％中に３０μｍ以上〜１５０μｍ未満の微粒分を４〜２０質量％含み、１５０μｍ以上〜８５０μｍ未満の粒子を９６〜８０質量％含むもの、特に好ましくは、細骨材１００質量％中に３０μｍ以上〜１５０μｍ未満の微粒分を４．５〜２０質量％含み、１５０μｍ以上〜８５０μｍ未満の粒子を９５．５〜８０質量％含むものが、モルタルの流動性、材料分離抵抗性、水浮き抑制の点から好ましく用いることができる。
細骨材が、１５０μｍ以上〜８５０μｍ未満の粒子を、８０質量％より少なく含む場合、特に好適な流動性を得るための必要な水量もしくは流動化剤の添加量が増加する傾向が強くなるため好ましくなく、３０μｍ以上〜１５０μｍ未満の粒子を、３質量％より少なく含む場合には、モルタルの保水性が充分に得られず、充分な材料分離抵抗性を付与することが難しくなり、モルタルの硬化までの水浮きを抑制する効果が小さくなり、硬化体表面の仕上り状態が不良になることがあることから好ましくない。
【００２４】
また本発明で用いる細骨材は、好ましくは粒径が１１８０μｍ以上の粒子を含まないこと、さらに好ましくは８５０μｍ以上の粒子を含まないこと、特に好ましくは６００μｍ以上の粒子を含まないことが、良好なモルタルの流動特性及び材料分離特性が得られることから、更に平滑で優れた表面仕上り性を安定して得られることから好ましい。
【００２５】
細骨材は、水硬性成分１００質量部に対し、好ましくは３０〜５００質量部、より好ましくは５０〜４００質量部、さらに好ましくは１００〜３００質量部、特に好ましくは１５０〜２５０質量部の範囲で用いることが好ましい。
前記範囲の微粒分を含む細骨材を、水硬性成分１００質量部に対して前記の好ましい範囲で用いることによって、モルタル全体の材料分離抵抗性を好適な性状の保つことができる。
【００２６】
自己流動性水硬性組成物は、材料分離を抑制しつつ好適な流動性を確保する流動化剤（高性能減水剤などの減水剤）を用いる。
水硬性成分であるアルミナセメントの発現強度は、水／セメント比の影響を大きく受けることから、減水効果を有する流動化剤を使用して水／水硬性成分比を小さくすることが特に好ましい。
流動化剤としては、減水効果を合わせ持つ、メラミンスルホン酸のホルムアルデヒド縮合物、カゼイン、カゼインカルシウム、ポリエーテル系等、ポリエーテルポリカルボン酸などの市販の流動化剤が、その種類を問わず使用でき、特にポリエーテル系等、ポリエーテルポリカルボン酸などの市販の流動化剤が好ましい。
流動化剤は、使用する水硬性成分に応じて、特性を損なわない範囲で適宜添加することができ、水硬性成分１００質量部に対して好ましくは０．０１〜２．０質量部、さらに好ましくは０．０２〜１．０質量部、特に好ましくは０．０５〜０．３質量部を配合することができる。添加量が余り少ないと好適な効果（優れた流動性と高い硬化体強度）を発現せず、また添加量が多すぎても添加量に見合った効果は期待できず単に不経済であるだけでなく、場合によっては粘稠性も大きくなり所要の流動性を得るための混練水量が増大して強度性状が悪化する場合が考えられる。
【００２７】
増粘剤は、ヒドロキシエチルメチルセルロースを含む増粘剤を好適に用いることができ、またヒドロキシエチルメチルセルロースと他のセルロース系、蛋白質系、ラテックス系、及び水溶性ポリマー系などの増粘剤とを併用して用いることが出来る。
増粘剤の添加量は、本発明の特性を損なわない範囲で添加することができ、自己流動性水硬性組成物１００質量部に対して、好ましくは０．００１〜２質量部、さらに好ましくは０．０１〜１質量部、より好ましくは０．０５〜０．７質量部、特に０．１〜０．５質量部含むことが好ましい。増粘剤の添加量が多くなると、モルタル粘度が増加して流動性の低下を招く恐れがあるために上記の好ましい範囲で用いることが好ましい。
増粘剤及び消泡剤を併用して用いることは、水硬性成分や細骨材などの骨材分離の抑制、気泡発生の抑制、硬化体表面の改善に好ましい効果を与え、水硬性組成物の硬化物の特性を向上させる上で好ましい。
【００２８】
凝結遅延剤は、使用する水硬性成分や水硬性組成物に応じて、特性を損なわない範囲で適宜添加することができ、添加量及び混合比率を適宜選択して、水硬性組成物の可使時間と速硬性とを調整するために使用する。
【００２９】
凝結遅延剤としては、公知の凝結遅延剤を用いることが出来る。凝結遅延剤の一例として、オキシカルボン酸などの有機酸又はその塩、重炭酸ナトリウムやリン酸ナトリウム等の無機塩などを、それぞれの成分を単独で又は２種以上の成分を併用して用いることが出来る。
【００３０】
オキシカルボン酸類は、オキシカルボン酸及びこれらの塩を含む。
オキシカルボン酸としては、例えばクエン酸、グルコン酸、酒石酸、グリコール酸、乳酸、ヒドロアクリル酸、α−オキシ酪酸、グリセリン酸、タルトロン酸、リンゴ酸などの脂肪族オキシ酸、サリチル酸、ｍ−オキシ安息香酸、ｐ−オキシ安息香酸、没食子酸、マンデル酸、トロパ酸等の芳香族オキシ酸等を挙げることができる。
オキシカルボン酸の塩としては、例えばオキシカルボン酸のアルカリ金属塩（具体的にはナトリウム塩、カリウム塩など）、アルカリ土類金属塩（具体的にはカルシウム塩、バリウム塩、マグネシウム塩など）などを挙げることができる。
特に重炭酸ナトリウムや酒石酸一ナトリウムは、凝結遅延効果、入手容易性、価格の面から好ましい。
【００３１】
凝結遅延剤は、水硬性成分１００質量部に対して、
好ましくは０．０１〜２質量部であり、より好ましくは０．１〜１．６質量部、さらに好ましくは０．２〜１．４質量部、特に好ましくは０．４〜１．２質量部の範囲で用いることにより好適な流動性が得られる可使時間（ハンドリングタイム）を確保できることから好ましい。
【００３２】
消泡剤は、シリコン系、アルコール系、ポリエーテル系などの合成物質又は植物由来の天然物質など、公知のものを用いることが出来る。
消泡剤の添加量は、本発明の特性を損なわない範囲で添加することができ、水硬性成分１００質量部に対して、
好ましくは０．００１〜２質量部、さらに好ましくは０．００５〜１．５質量部、より好ましくは０．０１〜１質量部、特に０．０５〜０．５質量部含むことが好ましい。消泡剤の添加量は、上記範囲内が、好適な消泡効果が認められるために好ましい。
【００３３】
本発明の自己流動性水硬性組成物を構成する場合に、特に好適な成分構成は、アルミナセメント、ポルトランドセメント及び石膏からなる水硬性成分、凝結促進剤、凝結遅延剤、微粒骨材、硅砂などの細骨材、高炉スラグ微粉末などの無機成分、流動化剤、増粘剤及び消泡剤を含むものである。
【００３４】
本発明では、自己流動性水硬性組成物を構成する場合に、アルミナセメント、ポルトランドセメント及び石膏からなる水硬性成分、凝結促進剤、凝結遅延剤、微粒骨材、硅砂などの細骨材、高炉スラグ微粉末などの無機成分、流動化剤、増粘剤及び消泡剤などを混合機で混合し、自己流動性水硬性組成物のプレミックス粉体を得ることができる。
【００３５】
自己流動性水硬性組成物のプレミックス粉体は、所定量の水と混合・攪拌して、スラリー状のセルフレベリング性（自己流動性）を有するモルタルを製造することができ、そのモルタルを硬化させて自己流動性水硬性組成物の硬化体を得ることができる。
【００３６】
自己流動性水硬性組成物は、水と混合・攪拌してモルタルを製造することができ、水の添加量を調整することにより、モルタルの流動性、可使時間、材料分離抵抗性、モルタル硬化体の強度などを調整することができる。
水の添加量は、自己流動性水硬性組成物１００質量部に対し、好ましくは１０〜４０質量部、さらに好ましくは１４〜３４質量部、より好ましくは１８〜３０質量部、特に好ましくは２２〜２８質量部の範囲で添加して用いることが好ましい。
【００３７】
本発明の自己流動性水硬性組成物は、水と混合して調製したセルフレベリング性（自己流動性）を有するモルタル（スラリー）のフロー値が、好ましくは１９０〜２７０ｍｍ、さらに好ましくは２００〜２６０ｍｍ、特に好ましくは２１０〜２５０ｍｍに調整されていることが、施工の容易さ及び平滑性の高い硬化体表面を得られやすいという理由により好ましい。
【００３８】
ＳＬ値のＬ０およびＬ２０は、好ましくは３５０ｍｍ以上、さらに好ましくは４００ｍｍ以上、より好ましくは４４０ｍｍ以上、特に好ましくは４８０ｍｍ以上であることが、施工の容易さ及び平滑性の高い硬化体表面を得られやすいという理由により好ましい。
ＳＬ値のＬ０とＬ２０との差異、即ち流動性の経時変化については、Ｌ２０（ＳＬ値の測定値）／Ｌ０（ＳＬ値の測定値）が、好ましくは０．８８〜１．１の範囲、さらに好ましくは０．９〜１．０５の範囲、特に好ましくは０．９２〜１．０２の範囲にあることが、施工時に良好な作業性を確保できることから好ましい。
ＳＬ試験器を用いて測定したモルタル（スラリー）の移動速度については、Ｌ０とＬ２０との差異、即ち流動速度の経時変化については、Ｌ２０（流動速度の測定値）／Ｌ０（流動速度の測定値）が、好ましくは１．０〜２．２の範囲、さらに好ましくは１．０〜１．９の範囲、特に好ましくは１．０〜１．５の範囲にあることが、施工時に安定して良好な作業性が確保できることから好ましい。
【００３９】
本発明の自己流動性水硬性組成物は、水と混合して製造されるスラリーの水引き（表面水分乾燥時間）が、好ましくは４０〜１２０分、さらに好ましくは４５〜１００分、特に好ましくは５０〜９０分の範囲で調整されることが好ましい。
本発明の自己流動性水硬性組成物は、水と混合して製造されるスラリーの凝結時間の始発が、好ましくは４０〜９０分、さらに好ましくは４０〜８０分、特に好ましくは４０〜７０分の範囲で、凝結時間の終結が、好ましくは５０〜１１０分、さらに好ましくは５０〜１００分、特に好ましくは５０〜９０分の範囲に調整されることが好ましい。
【００４０】
本発明の自己流動性水硬性組成物は、特性を損なわない範囲で水を加えることにより、流動性及び流動保持性を有する床下地調整などのセルフレベリング材として用いることができ、５〜４０℃の温度範囲内で、工場、倉庫、駐車場、ガソリンスタンド、厨房、マンション等の施工現場に、セルフレベリング性に優れ、優れた表面仕上げ性を有する床下地調整材又は床仕上げ材として用いることができる。
【実施例】
【００４１】
以下、本発明を実施例に基づき、さらに詳細に説明する。但し、本発明は下記実施例により制限されるものでない。
【００４２】
（１）モルタルの評価：
評価に用いるモルタルは、自己流動性水硬性組成物と水とを混練して調製した混練直後のモルタルを用いる。
・フロー値：
ＪＡＳＳ  １５Ｍ−１０３に記載の方法に準拠して測定する。
・セルフレベリング性：
図１に示すＳＬ測定器を使用し、幅３０ｍｍ×高さ３０ｍｍ×長さ７５０ｍｍのレールに、先端より長さ１５０ｍｍのところに堰板を設け、混練直後のスラリーを所定量満たして成形する。成形直後に堰板を引き上げて、スラリーの流れの停止後に、標点（堰板の設置部）からスラリー流れの最短部までの距離を測定し、その値（ＳＬ値）をＬ０とし、堰板より２００ｍｍ流れる時間を測定し、その測定時間をＳＬ流動速度（Ｌ０）（秒／２００ｍｍ）とする。
同様に成形後２０分後に堰板を引き上げて、スラリーの流れの停止後に、標点（堰板の設置部）からスラリー流れの最短部までの距離を測定し、その値（ＳＬ値）をＬ２０とし、堰板より２００ｍｍ流れる時間を測定し、その測定時間をＳＬ流動速度（Ｌ０）（秒／２００ｍｍ）とする。
評価条件は、温度３０℃、湿度６５％の環境下で行う。
・水引き  ：調製したスラリーを、１３ｃｍ×１９ｃｍの樹脂製の型枠へ厚さ１０ｍｍで流し込み、その後硬化が進行し、表面を軽く触れても、スラリーが付着しなくなるまでの時間とする。
・凝結時間：ＪＩＳ  Ｒ  ５２０１の８に記載の凝結試験方法により測定する。
【００４３】
（２）硬化体の評価：
モルタル硬化体表面の仕上り状態は、調製したスラリーを、１３ｃｍ×１９ｃｍの樹脂製の型枠へ厚さ１０ｍｍで流し込み、２４時間後に評価した。表面粉化は目視観察により評価した。なし肌は硬化体表面の微細な凹凸が発生した状態であり、手で触れることにより評価した。ゆず肌は幅１〜２ｍｍの小さな凸が発生した状態であり、目視観察により評価した。表面仕上りの評価基準は、実施工時を想定して以下の通りとした。
５：優れる、４：良好、３：問題ない、２：やや不良、１：不良。
【００４４】
原料は以下のものを使用した。
１）水硬性成分
・アルミナセメント（フォンジュ、ラファージュアルミネート社製、ブレーン比表面積３１００ｃｍ２／ｇ）。
・ポルトランドセメント（早強セメント、宇部三菱セメント社製、ブレーン比表面積４５００ｃｍ２／ｇ）。
・石膏：ＩＩ型無水石膏（セントラル硝子社製、ブレーン比表面積３４６０ｃｍ２／ｇ）。
２）無機成分
・高炉スラグ微粉末（リバーメント、千葉リバーメント社製、ブレーン比表面積４４００ｃｍ２／ｇ）。
３）細骨材
・珪砂Ａ：６号珪砂。
・珪砂Ｂ：６号珪砂と７号珪砂の混合砂。混合比率は、６号珪砂（質量部）／７号珪砂（質量部）＝９４／６の割合で混合砂を調製した。
・６号砂、７号珪砂及び６号珪砂と７号珪砂の混合砂の粒度分布を表３に示す。
４）凝結遅延剤：
・重炭酸Ｎａ  ：重炭酸ナトリウム（東ソー社製）。
・酒石酸Ｎａ  ：Ｌ−酒石酸ニナトリウム（扶桑化学工業社製）。
５）凝結促進剤：
・硫酸Ａｌ：無水硫酸アルミニウム（大明化学工業社製）
・炭酸Ｌｉ：炭酸リチウム（本荘ケミカル社製）。
６）混和剤
・流動化剤    ：ポリカルボン酸系流動化剤（花王社製）。
・増粘剤      ：ヒドロキシエチルメチルセルロース系増粘剤（マーポローズＭＸ−３００００、松本油脂社製）。
・消泡剤      ：ポリエーテル系消泡剤（サンノプコ社製）。
【００４５】
（実施例１〜３、比較例１、２）
表１に示す水硬性成分、無機成分、細骨材、凝結促進剤、流動化剤、増粘剤、消泡剤及び凝結遅延剤（総量：１．５ｋｇ）を、ケミスタラーを用いて混練して水硬性組成物を調整し、さらに水３９０ｇを加えて３分間混練して、モルタルを得た。水硬性組成物及びスラリーの調整は、温度３０℃、湿度６５％の雰囲気下で行った。
【００４６】
得られたモルタルを用いて、ＳＬ特性、水引き状況、凝結時間（始発―終結）、モルタル硬化体表面状態の評価を行った結果を表２に示す。
【００４７】
【表１】
2008162837.tif 000002
【００４８】
【表２】
2008162837.tif 000003
【００４９】
【表３】
2008162837.tif 000004
【００５０】
１）凝結促進剤として炭酸リチウムのみを使用し、微粒分を適正量含まない細骨材（珪砂Ａ）を用いた比較例１の場合、流動特性は良好なものの硬化体表面仕上りについては表面粉化が見られ、なし肌が発生して不良であった。
２）微粒分を適正量含む細骨材（珪砂Ｂ）を使用し、凝結促進剤として硫酸アルミニウムのみを使用した比較例２の場合、炭酸リチウムを使用していないため終結時間が大幅に遅くなり、硬化体表面のなし肌が発生していた。
３）微粒分を適正量含む細骨材（珪砂Ｂ）を使用し、凝結促進剤として炭酸リチウムのみを使用した比較例３の場合、流動性は良好であり、また硬化体表面の仕上りも良好であった。
４）微粒分を適正量含む細骨材（珪砂Ｂ）を使用し、凝結促進剤として硫酸アルミニウムと炭酸リチウムとを併用した実施例１〜３の場合、比較例３と対比して流動性はスラリー調製直後及び調整後２０分経過時点ともに良好であり、硬化体表面の仕上り状態はより優れた性状を示した。また、硫酸アルミニウムの添加量の増加に伴って、スラリー調整直後と調整後２０分経過時点との流動特性の差が小さくなっており、流動性の経時変化（フローロス）は抑制されていた。
【００５１】
本発明の自己流動性水硬性組成物は、凝結遅延剤の添加効果によって、優れた流動性と施工作業を容易に行うに充分な可使時間とを確保し、微粒分を適正量含む細骨材を用いることで、水硬性成分と細骨材とが連続粒度を形成して、モルタル表層部のわずかな材料分離をさらに抑制・解消することができ、さらに凝結促進剤として硫酸アルミニウムとリチウム塩とを併せて使用することにより、可使時間経過後にスラリー表層の微妙な材料分離が進行する前に急速に硬化を進行させることができ、優れた水平レベル性と卓越した表面仕上り性を有する硬化体を得ることができる。
【図面の簡単な説明】
【００５２】
【図１】ＳＬ測定器を用いた、モルタルのセルフレベリング性評価の概略を示す模式図である。
【図１】
2008162837.tif 000005